(57)【要約】  鋼板は所定の化学組成を有し、面積分率で、フェライト：５０％〜９５％、グラニュラーベイナイト：５％〜４８％、焼戻しマルテンサイト：２％〜３０％、上部ベイナイト、下部ベイナイト、フレッシュマルテンサイト、残留オーステナイト及びパーライト：合計で５％以下、並びに焼戻しマルテンサイトの面積分率と焼戻しマルテンサイトのビッカース硬さとの積：８００〜１０５００で表される金属組織を有する。【特許請求の範囲】
【請求項１】
質量％で、
Ｃ：０．０５％〜０．１％、
Ｐ：０．０４％以下、
Ｓ：０．０１％以下、
Ｎ：０．０１％以下、
Ｏ：０．００６％以下、
Ｓｉ及びＡｌ：合計で０．２０％〜２．５０％、
Ｍｎ及びＣｒ：合計で１．０％〜３．０％、
Ｍｏ：０．００％〜１．００％、
Ｎｉ：０．００％〜１．００％、
Ｃｕ：０．００％〜１．００％、
Ｎｂ：０．０００％〜０．３０％、
Ｔｉ：０．０００％〜０．３０％、
Ｖ：０．０００％〜０．５０％、
Ｂ：０．００００％〜０．０１％、
Ｃａ：０．００００％〜０．０４％、
Ｍｇ：０．００００％〜０．０４％、
ＲＥＭ：０．００００％〜０．０４％、並びに
残部：Ｆｅ及び不純物、
で表される化学組成を有し、
面積分率で、
フェライト：５０％〜９５％、
グラニュラーベイナイト：５％〜４８％、
焼戻しマルテンサイト：２％〜３０％、
上部ベイナイト、下部ベイナイト、フレッシュマルテンサイト、残留オーステナイト及びパーライト：合計で５％以下、並びに
焼戻しマルテンサイトの面積分率と焼戻しマルテンサイトのビッカース硬さとの積：８００〜１０５００、
で表される金属組織を有することを特徴とする鋼板。
【請求項２】
前記化学組成において、
Ｍｏ：０．０１％〜１．００％、
Ｎｉ：０．０５％〜１．００％、若しくは
Ｃｕ：０．０５％〜１．００％、
又はこれらの任意の組み合わせが成り立つことを特徴とする請求項１に記載の鋼板。
【請求項３】
前記化学組成において、
Ｎｂ：０．００５％〜０．３０％、
Ｔｉ：０．００５％〜０．３０％、若しくは
Ｖ：０．００５％〜０．５０％、
又はこれらの任意の組み合わせが成り立つことを特徴とする請求項１又は２に記載の鋼板。
【請求項４】
前記化学組成において、
Ｂ：０．０００１％〜０．０１％が成り立つことを特徴とする請求項１乃至３のいずれか１項に記載の鋼板。
【請求項５】
前記化学組成において、
Ｃａ：０．０００５％〜０．０４％、
Ｍｇ：０．０００５％〜０．０４％、若しくは
ＲＥＭ：０．０００５％〜０．０４％、
又はこれらの任意の組み合わせが成り立つことを特徴とする請求項１乃至４のいずれか１項に記載の鋼板。
【請求項６】
表面に溶融亜鉛めっき層を有することを特徴とする請求項１乃至５のいずれか１項に記載の鋼板。
【請求項７】
表面に合金化溶融亜鉛めっき層を有することを特徴とする請求項１乃至５のいずれか１項に記載の鋼板。
【発明の詳細な説明】
【技術分野】
【０００１】
本発明は、自動車部品に好適な鋼板に関する。
【背景技術】
【０００２】
自動車からの炭酸ガスの排出量を抑えるために、高強度鋼板を使用した自動車の車体の軽量化が進められている。また、搭乗者の安全性の確保のためにも、車体に高強度鋼板が多く使用されるようになってきている。車体の更なる軽量化を進めていくためには、更なる強度の向上が重要である。その一方で、車体の部品によっては、優れた成形性が要求される。例えば、骨格系部品用の高強度鋼板には、優れた伸び及び穴拡げ性が要求される。【０００３】
しかしながら、強度の向上及び成形性の向上の両立は困難である。強度の向上及び成形性の向上の両立を目的とした技術が提案されているが（特許文献１〜３）、これらによっても十分な特性を得ることはできない。
【先行技術文献】
【特許文献】
【０００４】
【特許文献１】特開平７−１１３８３号公報
【特許文献２】特開平６−５７３７５号公報
【特許文献２】特開平７−２０７４１３号公報
【発明の概要】
【発明が解決しようとする課題】
【０００５】
本発明は、高い強度を有し、優れた伸び及び穴拡げ性を得ることができる鋼板を提供することを目的とする。
【課題を解決するための手段】
【０００６】
本発明者らは、上記課題を解決すべく鋭意検討を行った。この結果、金属組織に、フェライト及び焼戻しマルテンサイトの他に５％以上の面積分率でグラニュラーベイナイトを含ませ、かつ上部ベイナイト、下部ベイナイト、フレッシュマルテンサイト、残留オーステナイト及びパーライトの面積分率を合計で５％以下とすることが重要であることが判明した。上部ベイナイト及び下部ベイナイトは、主として、転位密度が高いベイニティックフェライト及び硬質なセメンタイトから構成されるため、伸びに劣る。一方、グラニュラーベイナイトは、主として、転位密度が低いベイニティックフェライトから構成され、硬質なセメンタイトをほとんど含まないため、フェライトより硬く上部ベイナイト及び下部ベイナイトより軟らかい。従って、グラニュラーベイナイトは、上部ベイナイト及び下部ベイナイトよりも優れた伸びを発現する。グラニュラーベイナイトは、フェライトより硬く焼戻しマルテンサイトより軟らかいため、穴拡げ加工の際のフェライトと焼戻しマルテンサイトとの界面からのボイドの発生を抑制する。【０００７】
本願発明者は、このような知見に基づいて更に鋭意検討を重ねた結果、以下に示す発明の諸態様に想到した。【０００８】
（１）
質量％で、
Ｃ：０．０５％〜０．１％、
Ｐ：０．０４％以下、
Ｓ：０．０１％以下、
Ｎ：０．０１％以下、
Ｏ：０．００６％以下、
Ｓｉ及びＡｌ：合計で０．２０％〜２．５０％、
Ｍｎ及びＣｒ：合計で１．０％〜３．０％、
Ｍｏ：０．００％〜１．００％、
Ｎｉ：０．００％〜１．００％、
Ｃｕ：０．００％〜１．００％、
Ｎｂ：０．０００％〜０．３０％、
Ｔｉ：０．０００％〜０．３０％、
Ｖ：０．０００％〜０．５０％、
Ｂ：０．００００％〜０．０１％、
Ｃａ：０．００００％〜０．０４％、
Ｍｇ：０．００００％〜０．０４％、
ＲＥＭ：０．００００％〜０．０４％、並びに
残部：Ｆｅ及び不純物、
で表される化学組成を有し、
面積分率で、
フェライト：５０％〜９５％、
グラニュラーベイナイト：５％〜４８％、
焼戻しマルテンサイト：２％〜３０％、
上部ベイナイト、下部ベイナイト、フレッシュマルテンサイト、残留オーステナイト及びパーライト：合計で５％以下、並びに
焼戻しマルテンサイトの面積分率と焼戻しマルテンサイトのビッカース硬さとの積：８００〜１０５００、
で表される金属組織を有することを特徴とする鋼板。【０００９】
（２）
前記化学組成において、
Ｍｏ：０．０１％〜１．００％、
Ｎｉ：０．０５％〜１．００％、若しくは
Ｃｕ：０．０５％〜１．００％、
又はこれらの任意の組み合わせが成り立つことを特徴とする（１）に記載の鋼板。【００１０】
（３）
前記化学組成において、
Ｎｂ：０．００５％〜０．３０％、
Ｔｉ：０．００５％〜０．３０％、若しくは
Ｖ：０．００５％〜０．５０％、
又はこれらの任意の組み合わせが成り立つことを特徴とする（１）又は（２）に記載の鋼板。【００１１】
（４）
前記化学組成において、
Ｂ：０．０００１％〜０．０１％が成り立つことを特徴とする（１）〜（３）のいずれかに記載の鋼板。【００１２】
（５）
前記化学組成において、
Ｃａ：０．０００５％〜０．０４％、
Ｍｇ：０．０００５％〜０．０４％、若しくは
ＲＥＭ：０．０００５％〜０．０４％、
又はこれらの任意の組み合わせが成り立つことを特徴とする（１）〜（４）のいずれかに記載の鋼板。【００１３】
（６）
表面に溶融亜鉛めっき層を有することを特徴とする（１）〜（５）のいずれかに記載の鋼板。【００１４】
（７）
表面に合金化溶融亜鉛めっき層を有することを特徴とする（１）〜（５）のいずれかに記載の鋼板。
【発明の効果】
【００１５】
本発明によれば、適切な面積分率でグラニュラーベイナイト等が金属組織に含まれているため、高い強度、優れた伸び及び穴拡げ性を得ることができる。
【発明を実施するための形態】
【００１６】
以下、本発明の実施形態について説明する。
【００１７】
先ず、本発明の実施形態に係る鋼板の金属組織について説明する。詳細は後述するが、本発明の実施形態に係る鋼板は、鋼の熱間圧延、冷間圧延、焼鈍及び焼戻し等を経て製造される。従って、鋼板の金属組織は、鋼板の特性のみならず、これらの処理における相変態等を考慮したものである。本実施形態に係る鋼板は、面積分率で、フェライト：５０％〜９５％、グラニュラーベイナイト：５％〜４８％、焼戻しマルテンサイト：２％〜３０％、上部ベイナイト、下部ベイナイト、フレッシュマルテンサイト、残留オーステナイト及びパーライト：合計で５％以下、並びに焼戻しマルテンサイトの面積分率と焼戻しマルテンサイトのビッカース硬さとの積：８００〜１０５００で表される金属組織を有している。
【００１８】
（フェライト：５０％〜９５％）
フェライトは軟質な組織であるため、変形しやすく、伸びの向上に寄与する。フェライトは、オーステナイトからグラニュラーベイナイトへの相変態にも寄与する。フェライトの面積分率が５０％未満では、十分なグラニュラーベイナイトが得られない。従って、フェライトの面積分率は５０％以上とし、好ましくは６０％以上とする。一方、フェライトの面積分率が９５％超では、十分な引張強度が得られない。従って、フェライトの面積分率は９５％以下とし、好ましくは９０％以下とする。
【００１９】
（グラニュラーベイナイト：５％〜４８％）
グラニュラーベイナイトは、主として、転位密度が１０１３ｍ／ｍ３程度オーダーと低いベイニティックフェライトから構成され、硬質なセメンタイトをほとんど含まないため、フェライトより硬く上部ベイナイト及び下部ベイナイトより軟らかい。従って、グラニュラーベイナイトは、上部ベイナイト及び下部ベイナイトよりも優れた伸びを発現する。グラニュラーベイナイトは、フェライトより硬く焼戻しマルテンサイトより軟らかいため、穴拡げ加工の際のフェライトと焼戻しマルテンサイトとの界面からのボイドの発生を抑制する。グラニュラーベイナイトの面積分率が５％未満では、これらの効果を十分に得ることができない。従って、グラニュラーベイナイトの面積分率は５％以上とし、好ましくは１０％以上とする。一方、グラニュラーベイナイトの面積分率が４８％超では、必然的にフェライト及び／又は焼戻しマルテンサイトの面積分率が不足する。従って、グラニュラーベイナイトの面積分率は４８％以下とし、好ましくは４０％以下とする。
【００２０】
（焼戻しマルテンサイト：２％〜３０％）
焼戻しマルテンサイトは、その転位密度が高いため、引張強度の向上に寄与する。焼戻しマルテンサイトは微細な炭化物を含むため、穴拡げ性の向上にも寄与する。焼戻しマルテンサイトの面積分率が２％未満では、十分な引張強度、例えば５９０ＭＰａ以上の引張強度が得られない。従って、焼戻しマルテンサイトの面積分率は２％以上とし、好ましくは１０％以上とする。一方、焼戻しマルテンサイトの面積分率が３０％超では、鋼板全体の転位密度が過剰となって十分な伸び及び穴拡げ性が得られない。従って、焼戻しマルテンサイトの面積分率は３０％以下とし、好ましくは２０％以下とする。
【００２１】
（上部ベイナイト、下部ベイナイト、フレッシュマルテンサイト、残留オーステナイト及びパーライト：合計で５％以下）
上部ベイナイト及び下部ベイナイトは、主として、転位密度が１．０×１０１４ｍ／ｍ３程度と高いベイニティックフェライト及び硬質なセメンタイトから構成され、上部ベイナイトは更に残留オーステナイトを含むことがある。フレッシュマルテンサイトは硬質なセメンタイトを含む。上部ベイナイト、下部ベイナイト及びフレッシュマルテンサイトの転位密度は高い。このため、上部ベイナイト、下部ベイナイト及びフレッシュマルテンサイトは伸びを低下させる。残留オーステナイトは変形中に加工誘起変態によりマルテンサイトへと変態し、穴拡げ性を著しく劣化させる。パーライトは硬質なセメンタイトを含むため、穴拡げ加工の際にボイドの発生の起点となる。従って、上部ベイナイト、下部ベイナイト、フレッシュマルテンサイト、残留オーステナイト及びパーライトの面積分率は低ければ低いほどよい。特に上部ベイナイト、下部ベイナイト、フレッシュマルテンサイト、残留オーステナイト及びパーライトの面積分率が合計で５％超では、伸び若しくは穴拡げ性又はこれらの両方の低下が著しい。従って、上部ベイナイト、下部ベイナイト、フレッシュマルテンサイト、残留オーステナイト及びパーライトの面積分率は合計で５％以下とする。なお、残留オーステナイトの面積分率には、上部ベイナイトに含まれる残留オーステナイトの面積分率は含まれない。
【００２２】
フェライト、グラニュラーベイナイト、焼戻しマルテンサイト、上部ベイナイト、下部ベイナイト、フレッシュマルテンサイト、残留オーステナイト及びパーライトの同定及び面積分率の特定は、例えば、電子線後方散乱回折（electron back scattering diffraction：ＥＢＳＤ）法、Ｘ線測定、又は走査型電子顕微鏡（scanning electron microscope：ＳＥＭ）観察により行うことができる。ＳＥＭ観察を行う場合、例えばナイタール試薬又はレペラ液を用いて試料を腐食し、圧延方向及び厚さ方向に平行な断面及び／又は圧延方向に垂直な断面を１０００倍〜５００００倍の倍率で観察する。鋼板の金属組織は、その表面からの深さが当該鋼板の厚さの１／４程度の領域の金属組織で代表することができる。例えば鋼板の厚さが１．２ｍｍであれば、その表面からの深さが０．３ｍｍ程度の領域の金属組織で代表することができる。
【００２３】
フェライトの面積分率は、例えば、ＳＥＭ観察で得られる電子チャンネリングコントラスト像を用いて特定することができる。電子チャンネリングコントラスト像は、結晶粒内の結晶方位差をコントラストの差として表し、電子チャンネリングコントラスト像においてコントラストが均一な部分がフェライトである。この方法では、例えば鋼板の表面からの深さが当該鋼板の厚さの１／８から３／８までの領域を観察対象とする。
【００２４】
残留オーステナイトの面積分率は、例えば、Ｘ線測定により特定することができる。この方法では、例えば、鋼板の表面から当該鋼板の厚さの１／４までの部分を機械研磨及び化学研磨により除去し、特性Ｘ線としてＭｏＫα線を用いる。そして、体心立方格子（ｂｃｃ）相の（２００）及び（２１１）、並びに面心立方格子（ｆｃｃ）相の（２００）、（２２０）及び（３１１）の回折ピークの積分強度比から、次の式を用いて残留オーステナイトの面積分率を算出する。
Ｓγ＝（Ｉ２００ｆ＋Ｉ２２０ｆ＋Ｉ３１１ｆ）／（Ｉ２００ｂ＋Ｉ２１１ｂ）×１００
（Ｓγは残留オーステナイトの面積分率、Ｉ２００ｆ、Ｉ２２０ｆ、Ｉ３１１ｆは、それぞれｆｃｃ相の（２００）、（２２０）、（３１１）の回折ピークの強度、Ｉ２００ｂ、Ｉ２１１ｂは、それぞれｂｃｃ相の（２００）、（２１１）の回折ピークの強度を示す。）
【００２５】
フレッシュマルテンサイトの面積分率は、例えば、電界放出型走査電子顕微鏡（field emission-scanning electron microscope：ＦＥ−ＳＥＭ）観察及びＸ線測定により特定することができる。この方法では、例えば、鋼板の表面からの深さが当該鋼板の厚さの１／８から３／８までの領域を観察対象とし、腐食にレペラ液を用いる。レペラ液により腐食されない組織はフレッシュマルテンサイト及び残留オーステナイトであるため、レペラ液によって腐食されていない領域の面積分率から、Ｘ線測定により特定された残留オーステナイトの面積分率Ｓγを減じることでフレッシュマルテンサイトの面積分率を特定することができる。フレッシュマルテンサイトの面積分率は、例えば、ＳＥＭ観察で得られる電子チャンネリングコントラスト像を用いて特定することもできる。電子チャンネリングコントラスト像において、転位密度が高く、粒内にブロック、パケット等の下部組織を持つ領域がフレッシュマルテンサイトである。
【００２６】
上部ベイナイト、下部ベイナイト及び焼戻しマルテンサイトは、例えば、ＦＥ−ＳＥＭ観察により特定することができる。この方法では、例えば、鋼板の表面からの深さが当該鋼板の厚さの１／８から３／８までの領域を観察対象とし、腐食にナイタール試薬を用いる。そして、下記のように、セメンタイトの位置及びバリアントに基づいて、上部ベイナイト、下部ベイナイト及び焼戻しマルテンサイトを同定する。上部ベイナイトは、ラス状のベイニティックフェライトの界面にセメンタイト又は残留オーステナイトを含む。下部ベイナイトは、ラス状のベイニティックフェライトの内部にセメンタイトを含む。ベイニティックフェライトとセメンタイトとの間の結晶方位の関係が１種類であるため、下部ベイナイトに含まれるセメンタイトは同一のバリアントを持つ。焼戻しマルテンサイトは、マルテンサイトラスの内部にセメンタイトを含む。マルテンサイトラスとセメンタイトとの間の結晶方位の関係が２種類以上あるため、焼戻しマルテンサイトに含まれるセメンタイトは複数のバリアントを持つ。このようなセメンタイトの位置及びバリアントに基づいて上部ベイナイト、下部ベイナイト及び焼戻しマルテンサイトを同定し、これらの面積分率を特定することができる。
【００２７】
パーライトは、例えば、光学顕微鏡観察により同定し、その面積分率を特定することができる。この方法では、例えば、鋼板の表面からの深さが当該鋼板の厚さの１／８から３／８までの領域を観察対象とし、腐食にナイタール試薬を用いる。光学顕微鏡観察で暗いコントラストを示す領域がパーライトである。
【００２８】
グラニュラーベイナイトは、従来の腐食法によっても走査型電子顕微鏡を用いた２次電子像観察によってもフェライトと区別するこができない。本発明者らは、鋭意検討の結果、グラニュラーベイナイトが粒内に微小な結晶方位差を持つことを見出した。従って、粒内の微小な結晶方位差を検出することにより、フェライトと区別することができる。ここで、グラニュラーベイナイトの面積分率の具体的な特定方法について説明する。この方法では、鋼板の表面からの深さが当該鋼板の厚さの１／８から３／８までの領域を測定対象とし、ＥＢＳＤ法により、この領域内の複数箇所（ピクセル）の結晶方位を０．２μｍの間隔で測定し、この結果からＧＡＭ（grain average misorientation）の値を計算する。この計算に当たっては、隣り合うピクセル間の結晶方位の差が５°以上の場合にそれらの間に粒界が存在するとし、この粒界に囲まれた領域内で隣り合うピクセル間の結晶方位の差を計算し、この差の平均値を求める。この平均値がＧＡＭの値である。このようにして、ベイニティックフェライトが持つ微小な結晶方位差を検出することができる。ＧＡＭの値が０．５°以上の領域はグラニュラーベイナイト、上部ベイナイト、下部ベイナイト、焼戻しマルテンサイト、パーライト又はフレッシュマルテンサイトのいずれかに属する。従って、ＧＡＭの値が０．５°以上の領域の面積分率から、上部ベイナイト、下部ベイナイト、焼戻しマルテンサイト、パーライト及びフレッシュマルテンサイトの合計面積分率を減じて得られる値がグラニュラーベイナイトの面積分率である。
【００２９】
（焼戻しマルテンサイトの面積分率と焼戻しマルテンサイトのビッカース硬さとの積：８００〜１０５００）
鋼板の引張強度は焼戻しマルテンサイトの面積分率だけでなく焼戻しマルテンサイトの硬さに依存する。焼戻しマルテンサイトの面積分率とビッカース硬さとの積が８００未満では、十分な引張強度、例えば５９００ＭＰａ以上の引張強度が得られない。従って、この積は８００以上とし、好ましくは１０００以上とする。この積が１０５００超では、十分な穴拡げ性が得られず、例えば、成形性及び衝突安全性の指標の一つである引張強度と穴拡げ率との積の値が３００００ＭＰａ・％未満となる。従って、この積は１０５００以下とし、好ましくは９０００以下とする。
【００３０】
次に、本発明の実施形態に係る鋼板及びその製造に用いるスラブの化学組成について説明する。上述のように、本発明の実施形態に係る鋼板は、スラブの熱間圧延、冷間圧延、焼鈍及び焼戻し等を経て製造される。従って、鋼板及びスラブの化学組成は、鋼板の特性のみならず、これらの処理を考慮したものである。以下の説明において、鋼板及びスラブに含まれる各元素の含有量の単位である「％」は、特に断りがない限り「質量％」を意味する。本実施形態に係る鋼板は、質量％で、Ｃ：０．０５％〜０．１％、Ｐ：０．０４％以下、Ｓ：０．０１％以下、Ｎ：０．０１％以下、Ｏ：０．００６％以下、Ｓｉ及びＡｌ：合計で０．２０％〜２．５０％、Ｍｎ及びＣｒ：合計で１．０％〜３．０％、Ｍｏ：０．００％〜１．００％、Ｎｉ：０．００％〜１．００％、Ｃｕ：０．００％〜１．００％、Ｎｂ：０．０００％〜０．３０％、Ｔｉ：０．０００％〜０．３０％、Ｖ：０．０００％〜０．５０％、Ｂ：０．００００％〜０．０１％、Ｃａ：０．００００％〜０．０４％、Ｍｇ：０．００００％〜０．０４％、ＲＥＭ（希土類金属：rare earth metal）：０．００００％〜０．０４％、並びに残部：Ｆｅ及び不純物で表される化学組成を有している。不純物としては、鉱石やスクラップ等の原材料に含まれるもの、製造工程において含まれるもの、が例示される。
【００３１】
（Ｃ：０．０５％〜０．１％）
Ｃは引張強度の向上に寄与する。Ｃ含有量が０．０５％未満では、十分な引張強度、例えば５９０ＭＰａ以上の引張強度が得られない。従って、Ｃ含有量は０．０５％以上とし、好ましくは０．０６％以上とする。一方、Ｃ含有量が０．１％超では、フェライトの生成が抑制されるため、十分な伸びが得られない。従って、Ｃ含有量は０．１％以下とし、好ましくは０．０９％以下とする。
【００３２】
（Ｐ：０．０４％以下）
Ｐは、必須元素ではなく、例えば鋼中に不純物として含有される。Ｐは穴拡げ性を低下させたり、鋼板の板厚方向の中心に偏析して靭性を低下させたり、溶接部を脆化させたりする。従って、Ｐ含有量は低ければ低いほどよい。特にＰ含有量が０．０４％超で、穴拡げ性の低下が著しい。従って、Ｐ含有量は０．０４％以下とし、好ましくは０．０１％以下とする。Ｐ含有量の低減にはコストがかかり、０．０００１％未満まで低減しようとすると、コストが著しく上昇する。このため、Ｐ含有量は０．０００１％以上であってもよい。
【００３３】
（Ｓ：０．０１％以下）
Ｓは、必須元素ではなく、例えば鋼中に不純物として含有される。Ｓは溶接性を低下させたり、鋳造時及び熱間圧延時の製造性を低下させたり、粗大なＭｎＳを形成して穴拡げ性を低下させたりする。従って、Ｓ含有量は低ければ低いほどよい。特にＳ含有量が０．０１％超で、溶接性の低下、製造性の低下及び穴拡げ性の低下が著しい。従って、Ｓ含有量は０．０１％以下とし、好ましくは０．００５％以下とする。Ｓ含有量の低減にはコストがかかり、０．０００１％未満まで低減しようとすると、コストが著しく上昇する。このため、Ｓ含有量は０．０００１％以上であってもよい。
【００３４】
（Ｎ：０．０１％以下）
Ｎは、必須元素ではなく、例えば鋼中に不純物として含有される。Ｎは粗大な窒化物を形成し、粗大な窒化物は曲げ性及び穴拡げ性を低下させたり、溶接時にブローホールを発生させたりする。従って、Ｎ含有量は低ければ低いほどよい。特にＮ含有量が０．０１％超で、穴拡げ性の低下及びブローホールの発生が著しい。従って、Ｎ含有量は０．０１％以下とし、好ましくは０．００８％以下とする。Ｎ含有量の低減にはコストがかかり、０．０００５％未満まで低減しようとすると、コストが著しく上昇する。このため、Ｎ含有量は０．０００５％以上であってもよい。
【００３５】
（Ｏ：０．００６％以下）
Ｏは、必須元素ではなく、例えば鋼中に不純物として含有される。Ｏは、粗大な酸化物を形成し、粗大な酸化物は曲げ性及び穴拡げ性を低下させたり、溶接時にブローホールを発生させたりする。従って、Ｏ含有量は低ければ低いほどよい。特にＯ含有量が０．００６％超で、穴拡げ性の低下及びブローホールの発生が著しい。従って、Ｏ含有量は０．００６％以下とし、好ましくは０．００５％以下とする。Ｏ含有量の低減にはコストがかかり、０．０００５％未満まで低減しようとすると、コストが著しく上昇する。このため、Ｏ含有量は０．０００５％以上であってもよい。
【００３６】
（Ｓｉ及びＡｌ：合計で０．２０％〜２．５０％）
Ｓｉ及びＡｌは、グラニュラーベイナイトの生成に寄与する。グラニュラーベイナイトは、複数のベイニティックフェライトが、それらの界面に存在する転位が回復して一つの塊になった組織である。このため、ベイニティックフェライトの界面にセメンタイトが存在すると、そこにグラニュラーベイナイトは生成しない。Ｓｉ及びＡｌは、セメンタイトの生成を抑制する。Ｓｉ及びＡｌの含有量が合計で０．２０％未満では、セメンタイトが過剰に生成し、グラニュラーベイナイトを十分に得ることができない。従って、Ｓｉ及びＡｌの含有量は合計で０．２０％以上とし、好ましくは０．３０％以上とする。一方、Ｓｉ及びＡｌの含有量が合計で２．５０％超では、熱間圧延中にスラブ割れが生じやすい。従って、Ｓｉ及びＡｌの含有量は合計で２．５０％以下とし、好ましくは２．００％以下とする。Ｓｉ又はＡｌのいずれかのみが含有されていてもよく、Ｓｉ及びＡｌの両方が含有されていてもよい。
【００３７】
（Ｍｎ及びＣｒ：合計で１．０％〜３．０％）
Ｍｎ及びＣｒは、冷間圧延後の焼鈍又はめっきの際のフェライト変態を抑制し、強度の向上に寄与する。Ｍｎ及びＣｒの含有量が合計で１．０％未満では、フェライトの面積分率が過剰となって十分な引張強度、例えば５９０ＭＰａ以上の引張強度が得られない。従って、Ｍｎ及びＣｒの含有量は合計で１．０％以上とし、好ましくは１．５％以上とする。一方、Ｍｎ及びＣｒの含有量が合計で３．０％超では、フェライトの面積分率が過少となって十分な伸びが得られない。従って、Ｍｎ及びＣｒの含有量は合計で３．０％以下とし、好ましくは２．８％以下とする。Ｍｎ又はＣｒのいずれかのみが含有されていてもよく、Ｍｎ及びＣｒの両方が含有されていてもよい。
【００３８】
Ｍｏ、Ｎｉ、Ｃｕ、Ｎｂ、Ｔｉ、Ｖ、Ｂ、Ｃａ、Ｍｇ及びＲＥＭは、必須元素ではなく、鋼板及び鋼に所定量を限度に適宜含有されていてもよい任意元素である。
【００３９】
（Ｍｏ：０．００％〜１．００％、Ｎｉ：０．００％〜１．００％、Ｃｕ：０．００％〜１．００％）
Ｍｏ、Ｎｉ及びＣｕは、冷間圧延後の焼鈍又はめっきの際のフェライト変態を抑制し、強度の向上に寄与する。従って、Ｍｏ、Ｎｉ若しくはＣｕ又はこれらの任意の組み合わせが含有されていてもよい。この効果を十分に得るために、好ましくは、Ｍｏ含有量は０．０１％以上とし、Ｎｉ含有量は０．０５％以上とし、Ｃｕ含有量は０．０５％以上とする。しかし、Ｍｏ含有量が１．００％超であるか、Ｎｉ含有量が１．００％超であるか、若しくはＣｕ含有量が１．００％超であると、フェライトの面積分率が過少となって十分な伸びが得られない。このため、Ｍｏ含有量、Ｎｉ含有量及びＣｕ含有量はいずれも１．００％以下とする。つまり、Ｍｏ：０．０１％〜１．００％、Ｎｉ：０．０５％〜１．００％、若しくはＣｕ：０．０５％〜１．００％、又はこれらの任意の組み合わせが満たされることが好ましい。
【００４０】
（Ｎｂ：０．０００％〜０．３０％、Ｔｉ：０．０００％〜０．３０％、Ｖ：０．０００％〜０．５０％）
Ｎｂ、Ｔｉ及びＶは、冷間圧延後の焼鈍等においてオーステナイトを細粒化することにより、オーステナイトの粒界面積を増加させ、フェライト変態を促進させる。従って、Ｎｉ、Ｔｉ若しくはＶ又はこれらの任意の組み合わせが含有されていてもよい。この効果を十分に得るために、好ましくは、Ｎｂ含有量は０．００５％以上とし、Ｔｉ含有量は０．００５％以上とし、Ｖ含有量は０．００５％以上とする。しかし、Ｎｂ含有量が０．３０％超であるか、Ｔｉ含有量が０．３０％超であるか、Ｖ含有量が０．５０％超であると、フェライトの面積分率が過剰となって十分な引張強度が得られない。このため、Ｎｂ含有量は０．３０％以下とし、Ｔｉ含有量は０．３０％以下とし、Ｖ含有量は０．５０％以下とする。つまり、Ｎｂ：０．００５％〜０．３０％、Ｔｉ：０．００５％〜０．３０％、若しくはＶ：０．００５％〜０．５０％、又はこれらの任意の組み合わせが満たされることが好ましい。
【００４１】
（Ｂ：０．００００％〜０．０１％）
Ｂは、冷間圧延後の焼鈍等においてオーステナイトの粒界に偏析してフェライト変態を抑制する。従って、Ｂが含有されていてもよい。この効果を十分に得るために、好ましくは、Ｂ含有量は０．０００１％以上とする。しかし、Ｂ含有量が０．０１％超であると、フェライトの面積分率が過少となって十分な伸びが得られない。このため、Ｂ含有量は０．０１％以下とする。つまり、Ｂ：０．０００１％〜０．０１％が成り立つことが好ましい。
【００４２】
（Ｃａ：０．００００％〜０．０４％、Ｍｇ：０．００００％〜０．０４％、ＲＥＭ：０．００００％〜０．０４％）
Ｃａ、Ｍｇ及びＲＥＭは、酸化物及び硫化物の形態を制御し、穴拡げ性の向上に寄与する。従って、Ｃａ、Ｍｇ若しくはＲＥＭ又はこれらの任意の組み合わせが含有されていてもよい。この効果を十分に得るために、好ましくは、Ｃａ含有量、Ｍｇ含有量及びＲＥＭ含有量はいずれも０．０００５％以上とする。しかし、Ｃａ含有量が０．０４％超であるか、Ｍｇ含有量が０．０４％超であるか、ＲＥＭ含有量が０．０４％超であると、粗大な酸化物が形成されて十分な穴拡げ性が得られない。このため、Ｃａ含有量、Ｍｇ含有量及びＲＥＭ含有量はいずれも０．０４％以下とし、好ましくは０．０１％以下とする。つまり、Ｃａ：０．０００５％〜０．０４％、Ｍｇ：０．０００５％〜０．０４％、若しくはＲＥＭ：０．０００５％〜０．０４％、又はこれらの任意の組み合わせが満たされることが好ましい。
【００４３】
ＲＥＭはＳｃ、Ｙ及びランタノイド系列に属する元素の合計１７元素の総称であり、ＲＥＭの含有量はこれら元素の合計の含有量を意味する。ＲＥＭは、例えばミッシュメタルに含まれ、ＲＥＭの添加では、例えば、ミッシュメタルが添加されたり、金属Ｌａ、金属Ｃｅ等の金属ＲＥＭが添加されたりする。
【００４４】
本実施形態によれば、例えば、５９０ＭＰａ以上の引張強度、１５０００ＭＰａ・％以上のＴＳ×ＥＬ（引張強度×全伸び）、３００００ＭＰａ・％以上のＴＳ×λ（引張強度×穴拡げ率が得られる。つまり、高い強度、優れた伸び及び穴拡げ性を得ることができる。この鋼板は、例えば自動車の骨格系部品への成形が容易であり、衝突時の安全性を確保することもできる。
【００４５】
次に、本発明の実施形態に係る鋼板の製造方法について説明する。本発明の実施形態に係る鋼板の製造方法では、上記の化学組成を有するスラブの熱間圧延、酸洗、冷間圧延、焼鈍及び焼戻しをこの順で行う。
【００４６】
熱間圧延は１１００℃以上の温度で開始し、Ａｒ３点以上の温度で終了させる。冷間圧延では、圧下率を３０％以上８０％以下とする。焼鈍では、保持温度をＡｃ１点以上、保持時間を１０秒間以上とし、その後の冷却では、７００℃からＭｆ点までの温度域の冷却速度を０．５℃／秒以上４℃／秒以下とする。焼戻しでは、１５０℃以上４００℃以下の温度域に２秒以上保持する。
【００４７】
熱間圧延を開始する温度が１１００℃未満では、Ｆｅ以外の元素をＦｅ中に十分に固溶させることができないことがある。従って、熱間圧延は１１００℃以上の温度で開始する。熱間圧延を開始する温度は、例えばスラブ加熱温度である。スラブとしては、例えば、連続鋳造で得たスラブ、薄スラブキャスターで作製したスラブを用いることができる。スラブは鋳造後に１１００℃以上の温度に保持したまま熱間圧延設備に供してもよく、１１００℃未満の温度まで冷却した後に加熱して熱間圧延設備に供してもよい。
【００４８】
熱間圧延を終了させる温度がＡｒ３点未満では、熱延鋼板の金属組織にオーステナイト及びフェライトが含まれることとなり、オーステナイトとフェライトとの間で機械的特性が相違するため、冷間圧延等の熱間圧延後の処理が困難になることがある。従って、熱間圧延はＡｒ３点以上の温度で終了させる。熱間圧延をＡｒ３点以上の温度で終了させる場合、熱間圧延中の圧延荷重を比較的軽減できる。
【００４９】
熱間圧延は粗圧延及び仕上げ圧延を含み、仕上げ圧延では、粗圧延で得られた複数の鋼板を接合したものを連続的に圧延してもよい。巻取り温度は４５０℃以上６５０℃以下とする。
【００５０】
酸洗は１回又は２回以上行う。酸洗により、熱延鋼板の表面の酸化物が除去され、化成処理性及びめっき性が向上する。
【００５１】
冷間圧延の圧下率が３０％未満では、冷延鋼板の形状を平坦に保つことが困難であったり、十分な延性が得られなかったりすることがある。従って、冷間圧延の圧下率は３０％以上とし、５０％以上とすることが好ましい。一方、冷間圧延の圧下率が８０％超では、圧延荷重が過大になったり、冷間圧延後の焼鈍でのフェライトの再結晶が過度に促進されたりすることがある。従って、冷間圧延の圧下率は８０％以下とし、７０％以下とすることが好ましい。
【００５２】
焼鈍では、Ａｃ１点以上の温度に１０秒間以上保持することで、オーステナイトを生成する。オーステナイトは、後の冷却を通じてフェライト、グラニュラーベイナイト又はマルテンサイトに変態する。保持温度がＡｃ１点未満であったり、保持時間が１０秒未満であったりすると、オーステナイトが十分に生成されない。従って、保持温度はＡｃ１点以上、保持時間は１０秒間以上とする。
【００５３】
焼鈍後の冷却における７００℃からＭｆ点までの温度域でグラニュラーベイナイト及びマルテンサイトを生成することができる。上記のように、グラニュラーベイナイトは、複数のベイニティックフェライトが、それらの界面に存在する転位が回復して一つの塊になった組織である。このような転位の回復を７００℃以下の温度域で生じさせることができる。しかし、この温度域での冷却速度が４℃／秒超では、転位を十分に回復させることができず、グラニュラーベイナイトの面積分率が不足することがある。従って、この温度域での冷却速度は４℃／秒以下とする。一方、この温度域での冷却速度が０．５℃／秒未満では、マルテンサイトが十分に生成されないことがある。従って、この温度域での冷却速度は０．５℃／秒以上とする。
【００５４】
焼戻しにより、フレッシュマルテンサイトから焼戻しマルテンサイトを得る。焼戻しの保持温度が１５０℃未満では、フレッシュマルテンサイトが十分に焼戻されず、焼戻しマルテンサイトを十分に得ることができないことがある。従って、保持温度は１５０℃以上とする。保持温度が４００℃超では、焼戻しマルテンサイトの転位密度が低下し、十分な引張強度、例えば５９０ＭＰａ以上の引張強度が得られないことがある。従って、保持温度は４００℃以下とする。保持時間が２秒間未満では、フレッシュマルテンサイトが十分に焼戻されず、焼戻しマルテンサイトを十分に得ることができないことがある。従って、保持時間は２秒間以上とする。
【００５５】
このようにして、本発明の実施形態に係る鋼板を製造することができる。
【００５６】
鋼板に、電気めっき処理、蒸着めっき処理等のめっき処理を行ってもよく、更に、めっき処理後に合金化処理を行ってもよい。鋼板に、有機皮膜の形成、フィルムラミネート、有機塩類／無機塩類処理、ノンクロム処理等の表面処理を行ってもよい。
【００５７】
めっき処理として鋼板に溶融亜鉛めっき処理を行う場合、例えば、鋼板の温度を、亜鉛めっき浴の温度より４０℃低い温度以上で、かつ亜鉛めっき浴の温度より５０℃高い温度以下の温度に加熱又は冷却し、亜鉛めっき浴を通板する。溶融亜鉛めっき処理により、表面に溶融亜鉛めっき層を備えた鋼板、すなわち溶融亜鉛めっき鋼板が得られる。溶融亜鉛めっき層は、例えば、Ｆｅ：７質量％以上１５質量％以下、並びに残部：Ｚｎ、Ａｌ及び不純物で表される化学組成を有する。
【００５８】
溶融亜鉛めっき処理後に合金化処理を行う場合、例えば、溶融亜鉛めっき鋼板を４６０℃以上６００℃以下の温度に加熱する。この温度が４６０℃未満では、合金化が不足することがある。この温度が６００℃超では、合金化が過剰となって耐食性が劣化することがある。合金化処理により、表面に合金化溶融亜鉛めっき層を備えた鋼板、すなわち合金化溶融亜鉛めっき鋼板が得られる。
【００５９】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【実施例】
【００６０】
次に、本発明の実施例について説明する。実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。【００６１】
（第１の試験）
第１の試験では、表１〜表２に示す化学組成を有するスラブを製造し、このスラブを熱間圧延して熱延鋼板を得た。表１〜表２中の空欄は、当該元素の含有量が検出限界未満であったことを示し、残部はＦｅ及び不純物である。表１〜表２中の下線は、その数値が本発明の範囲から外れていることを示す。【００６２】
【表１】
2018142450.tif 000002
【００６３】
【表２】
2018142450.tif 000003
【００６４】
次いで、熱延鋼板の酸洗、冷間圧延、焼鈍及び焼戻しを行って鋼板を得た。熱間圧延、冷間圧延、焼鈍及び焼戻しの条件を表３〜表５に示す。各鋼板におけるフェライトの面積分率ｆＦ、グラニュラーベイナイトの面積分率ｆＧＢ、焼戻しマルテンサイトの面積分率ｆＭ、並びに上部ベイナイト、下部ベイナイト、フレッシュマルテンサイト、残留オーステナイト及びパーライトの合計面積分率ｆＴを表６〜表８に示す。表６〜表８には、焼戻しマルテンサイトの面積分率ｆＭとビッカース硬さＨｖとの積も示す。表６〜表８中の下線は、その数値が本発明の範囲から外れていることを示す。【００６５】
【表３】
2018142450.tif 000004
【００６６】
【表４】
2018142450.tif 000005
【００６７】
【表５】
2018142450.tif 000006
【００６８】
【表６】
2018142450.tif 000007
【００６９】
【表７】
2018142450.tif 000008
【００７０】
【表８】
2018142450.tif 000009
【００７１】
そして、各鋼板の引張試験及び穴拡げ試験を行った。引張試験では、鋼板から圧延方向に直角に日本工業規格ＪＩＳ５号試験片を採取し、ＪＩＳＺ２２４２に準拠して引張強度ＴＳ及び全伸びＥＬを測定した。穴拡げ試験では、ＪＩＳＺ２２５６の記載に従って穴拡げ率λを測定した。これらの結果を表９〜表１１に示す。表９〜表１１中の下線は、その数値が望ましい範囲から外れていることを示す。ここでいう望ましい範囲とは、ＴＳが５９０ＭＰａ以上、ＴＳ×ＥＬが１５０００ＭＰａ・％以上、ＴＳ×λが３００００ＭＰａ・％以上である。【００７２】
【表９】
2018142450.tif 000010
【００７３】
【表１０】
2018142450.tif 000011
【００７４】
【表１１】
2018142450.tif 000012
【００７５】
表９〜表１１に示すように、本発明範囲内にある試料では、高い強度、優れた伸び及び穴拡げ性を得ることができた。【００７６】
試料Ｎｏ．１では、Ｃ含有量が低すぎたため、強度が低かった。試料Ｎｏ．５では、Ｃ含有量が高すぎたため、伸び及び穴拡げ性が低かった。試料Ｎｏ．６では、Ｓｉ及びＡｌの総含有量が低すぎたため、穴拡げ性が低かった。試料Ｎｏ．１０では、Ｓｉ及びＡｌの総含有量が高すぎたため、熱間圧延中にスラブ割れが生じた。試料Ｎｏ．１１では、Ｍｎ及びＣｒの総含有量が低すぎたため、強度が低かった。試料Ｎｏ．１５では、Ｍｎ及びＣｒの総含有量が高すぎたため、伸び及び穴拡げ性が低かった。試料Ｎｏ．１８では、Ｐ含有量が高すぎたため、穴拡げ性が低かった。試料Ｎｏ．２１では、Ｓ含有量が高すぎたため、穴拡げ性が低かった。試料Ｎｏ．２３では、Ｎ含有量が高すぎたため、穴拡げ性が低かった。試料Ｎｏ．２５では、Ｏ含有量が高すぎたため、穴拡げ性が低かった。【００７７】
試料Ｎｏ．２８では、Ｍｏ含有量が高すぎたため、伸び及び穴拡げ性が低かった。試料Ｎｏ．３１では、Ｎｉ含有量が高すぎたため、伸び及び穴拡げ性が低かった。試料Ｎｏ．３４では、Ｃｕ含有量が高すぎたため、伸び及び穴拡げ性が低かった。試料Ｎｏ．３７では、Ｎｂ含有量が高すぎたため、強度が低く、穴拡げ性が低かった。試料Ｎｏ．４０では、Ｔｉ含有量が高すぎたため、強度が低く、穴拡げ性が低かった。試料Ｎｏ．４３では、Ｖ含有量が高すぎたため、強度が低く、穴拡げ性が低かった。試料Ｎｏ．４６では、Ｂ含有量が高すぎたため、伸びが低かった。試料Ｎｏ．４９では、Ｃａ含有量が高すぎたため、穴拡げ性が低かった。試料Ｎｏ．５２では、Ｍｇ含有量が高すぎたため、穴拡げ性が低かった。試料Ｎｏ．５５では、ＲＥＭ含有量が高すぎたため、穴拡げ性が低かった。【００７８】
試料Ｎｏ．５９では、合計面積分率ｆＴが高すぎたため、穴拡げ性が低かった。試料Ｎｏ．６２では、面積分率ｆＧＢ及び面積分率ｆＭが低すぎ、合計面積分率ｆＴが高すぎたため、穴拡げ性が低かった。試料Ｎｏ．６４では、面積分率ｆＦが低すぎ、面積分率ｆＭ及び合計面積分率ｆＴが高すぎたため、伸びが低かった。試料Ｎｏ．６７では、面積分率ｆＧＢが低すぎ、合計面積分率ｆＴが高すぎたため、穴拡げ性が低かった。試料Ｎｏ．６９では、面積分率ｆＧＢが低すぎたため、穴拡げ性が低かった。試料Ｎｏ．７０では、面積分率ｆＧＢが低すぎ、合計面積分率ｆＴが高すぎたため、穴拡げ性が低かった。試料Ｎｏ．７２では、面積分率ｆＧＢが低すぎ、合計面積分率ｆＴが高すぎたため、穴拡げ性が低かった。試料Ｎｏ．７４では、面積分率ｆＧＢが低すぎたため、穴拡げ性が低かった。試料Ｎｏ．７５では、面積分率ｆＧＢが低すぎたため、穴拡げ性が低かった。試料Ｎｏ．７７では、面積分率ｆＧＢが低すぎ、合計面積分率ｆＴが高すぎたため、穴拡げ性が低かった。試料Ｎｏ．７９では、面積分率ｆＧＢが低すぎ、合計面積分率ｆＴが高すぎたため、穴拡げ性が低かった。試料Ｎｏ．８０では、面積分率ｆＧＢが低すぎ、合計面積分率ｆＴが高すぎたため、穴拡げ性が低かった。試料Ｎｏ．８４では、面積分率ｆＭが低すぎ、合計面積分率ｆＴが高すぎたため、穴拡げ性が低かった。試料Ｎｏ．８７では、面積分率ｆＭが低すぎ、合計面積分率ｆＴが高すぎたため、穴拡げ性が低かった。試料Ｎｏ．９０では、面積分率ｆＭとビッカース硬さＨｖとの積が低すぎたため、穴拡げ性が低かった。試料Ｎｏ．９１では、面積分率ｆＭが低すぎ、合計面積分率ｆＴが高すぎたため、穴拡げ性が低かった。試料Ｎｏ．９３では、面積分率ｆＭとビッカース硬さＨｖとの積が高すぎたため、穴拡げ性が低かった。
【産業上の利用可能性】
【００７９】
本発明は、例えば、自動車部品に好適な鋼板に関連する産業に利用することができる。
【手続補正書】
【提出日】平成31年3月19日(2019.3.19)
【手続補正１】
【補正対象書類名】明細書
【補正対象項目名】００２６
【補正方法】変更
【補正の内容】
【００２６】
上部ベイナイト、下部ベイナイト及び焼戻しマルテンサイトは、例えば、ＦＥ−ＳＥＭ観察により同定することができる。この方法では、例えば、鋼板の表面からの深さが当該鋼板の厚さの１／８から３／８までの領域を観察対象とし、腐食にナイタール試薬を用いる。そして、下記のように、セメンタイトの位置及びバリアントに基づいて、上部ベイナイト、下部ベイナイト及び焼戻しマルテンサイトを同定する。上部ベイナイトは、ラス状のベイニティックフェライトの界面にセメンタイト又は残留オーステナイトを含む。下部ベイナイトは、ラス状のベイニティックフェライトの内部にセメンタイトを含む。ベイニティックフェライトとセメンタイトとの間の結晶方位の関係が１種類であるため、下部ベイナイトに含まれるセメンタイトは同一のバリアントを持つ。焼戻しマルテンサイトは、マルテンサイトラスの内部にセメンタイトを含む。マルテンサイトラスとセメンタイトとの間の結晶方位の関係が２種類以上あるため、焼戻しマルテンサイトに含まれるセメンタイトは複数のバリアントを持つ。このようなセメンタイトの位置及びバリアントに基づいて上部ベイナイト、下部ベイナイト及び焼戻しマルテンサイトを同定し、これらの面積分率を特定することができる。
【手続補正２】
【補正対象書類名】明細書
【補正対象項目名】００２９
【補正方法】変更
【補正の内容】
【００２９】
（焼戻しマルテンサイトの面積分率と焼戻しマルテンサイトのビッカース硬さとの積：８００〜１０５００）
鋼板の引張強度は焼戻しマルテンサイトの面積分率だけでなく焼戻しマルテンサイトの硬さに依存する。焼戻しマルテンサイトの面積分率とビッカース硬さとの積が８００未満では、十分な引張強度、例えば５９０ＭＰａ以上の引張強度が得られない。従って、この積は８００以上とし、好ましくは１０００以上とする。この積が１０５００超では、十分な穴拡げ性が得られず、例えば、成形性及び衝突安全性の指標の一つである引張強度と穴拡げ率との積の値が３００００ＭＰａ・％未満となる。従って、この積は１０５００以下とし、好ましくは９０００以下とする。
【手続補正３】
【補正対象書類名】明細書
【補正対象項目名】００４０
【補正方法】変更
【補正の内容】
【００４０】
（Ｎｂ：０．０００％〜０．３０％、Ｔｉ：０．０００％〜０．３０％、Ｖ：０．０００％〜０．５０％）
Ｎｂ、Ｔｉ及びＶは、冷間圧延後の焼鈍等においてオーステナイトを細粒化することにより、オーステナイトの粒界面積を増加させ、フェライト変態を促進させる。従って、Ｎｂ、Ｔｉ若しくはＶ又はこれらの任意の組み合わせが含有されていてもよい。この効果を十分に得るために、好ましくは、Ｎｂ含有量は０．００５％以上とし、Ｔｉ含有量は０．００５％以上とし、Ｖ含有量は０．００５％以上とする。しかし、Ｎｂ含有量が０．３０％超であるか、Ｔｉ含有量が０．３０％超であるか、Ｖ含有量が０．５０％超であると、フェライトの面積分率が過剰となって十分な引張強度が得られない。このため、Ｎｂ含有量は０．３０％以下とし、Ｔｉ含有量は０．３０％以下とし、Ｖ含有量は０．５０％以下とする。つまり、Ｎｂ：０．００５％〜０．３０％、Ｔｉ：０．００５％〜０．３０％、若しくはＶ：０．００５％〜０．５０％、又はこれらの任意の組み合わせが満たされることが好ましい。
【手続補正４】
【補正対象書類名】明細書
【補正対象項目名】００５７
【補正方法】変更
【補正の内容】
【００５７】
めっき処理として鋼板に溶融亜鉛めっき処理を行う場合、例えば、鋼板を、亜鉛めっき浴の温度より４０℃低い温度以上で、かつ亜鉛めっき浴の温度より５０℃高い温度以下の温度に加熱又は冷却し、亜鉛めっき浴に通板する。溶融亜鉛めっき処理により、表面に溶融亜鉛めっき層を備えた鋼板、すなわち溶融亜鉛めっき鋼板が得られる。溶融亜鉛めっき層は、例えば、Ｆｅ：７質量％以上１５質量％以下、並びに残部：Ｚｎ、Ａｌ及び不純物で表される化学組成を有する。
【国際調査報告】
2018142450.tif 000013
2018142450.tif 000014
2018142450.tif 000015
2018142450.tif 000016